【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
第１の樹脂分散液と、前記第１の樹脂分散液の間隙気孔にフィットするのに充分な粒度を有する第２の樹脂分散液とを接触させることを含んでなる多峰性粒度分布の樹脂分散液の製造方法。
【請求項２】
ａ）第１の樹脂、少なくとも１種の界面活性剤及び水を接触させて、第１の樹脂分散液を生成させ；そしてｂ）前記第１の樹脂分散液の間隙気孔にフィットするのに充分な粒度を有する第２の樹脂分散液を前記第１の樹脂分散液に添加して、多峰性粒度分布の水性樹脂分散液を生成させることを含んでなる多峰性粒度分布の樹脂分散液の製造方法。
【請求項３】
第１の樹脂、少なくとも１種の界面活性剤、水及び前記第１の樹脂分散液の間隙気孔にフィットするのに充分な粒度を有する第２の樹脂分散液を接触させて、多峰性粒度分布の樹脂分散液を生成させることを含んでなる多峰性粒度分布の樹脂分散液の製造方法。
【請求項４】
ａ）第２の樹脂、少なくとも１種の界面活性剤及び水を接触させて、第１の樹脂分散液の間隙気孔にフィットするのに充分な粒度を有する第２の樹脂分散液を生成させ；そしてｂ）第１の樹脂分散液を前記第２の樹脂分散液に添加して、多峰性粒度分布の水性樹脂分散液を生成させることを含んでなる多峰性粒度分布の樹脂分散液の製造方法。
【請求項５】
第２の樹脂、少なくとも１種の界面活性剤、水及び前記第１の樹脂分散液を接触させて多峰性粒度分布の樹脂分散液を生成させることを含んでなる多峰性粒度分布の樹脂分散液の製造方法であって、前記第２の樹脂分散液が前記第１の樹脂分散液の間隙気孔にフィットするのに充分な粒度を有する方法。
【請求項６】
少なくとも１種の他の樹脂分散液を添加して、多峰性粒度分布の樹脂分散液を生成させることを更に含む多峰性粒度分布の樹脂分散液を製造する請求項１、２、３、４又は５に記載の方法。
【請求項７】
前記第１の樹脂分散液が、直径３００〜２０００ｎｍの範囲の粒度を有する請求項１、２、３、４又は５に記載の方法。
【請求項８】
前記第１の樹脂分散液が直径３００〜１０００ｎｍの範囲の粒度を有する請求項７に記載の方法。
【請求項９】
前記第１の樹脂分散液が直径３５０ｎｍ〜５００ｎｍの範囲の粒度を有する請求項８に記載の方法。
【請求項１０】
前記第１の樹脂がロジン、ロジン誘導体、ロジンエステル、炭化水素樹脂、合成ポリテルペン、天然テルペン、テルペンフェノール樹脂及びそれらの混合物からなる群から選ばれる請求項１、２、３、４又は５に記載の方法。
【請求項１１】
前記第１の樹脂が（１）天然及び改質ロジン並びにそれらの水素化誘導体；（２）天然及び改質ロジン並びにそれらの水素化誘導体のエステル；（３）ポリテルペン樹脂及び水素化ポリテルペン樹脂；（４）テルペンフェノール樹脂及びそれらの誘導体；（５）脂肪族石油炭化水素樹脂及びそれらの水素化誘導体；（６）芳香族炭化水素樹脂及びそれらの水素化誘導体；並びに（７）脂環式石油炭化水素樹脂及びそれらの水素化誘導体からなる群から選ばれる請求項１０に記載の方法。
【請求項１２】
前記第１の樹脂が少なくとも１種のロジンエステル又は少なくとも１種の炭化水素樹脂である請求項１１に記載の方法。
【請求項１３】
前記第２の樹脂がロジン、ロジン誘導体、ロジンエステル、炭化水素樹脂、合成ポリテルペン、天然テルペン、テルペンフェノール樹脂及びそれらの混合物からなる群から選ばれる請求項１０に記載の方法。
【請求項１４】
前記第２の樹脂が（１）天然及び改質ロジン並びにそれらの水素化誘導体；（２）天然及び改質ロジン並びにそれらの水素化誘導体のエステル；（３）ポリテルペン樹脂及び水素化ポリテルペン樹脂；（４）テルペンフェノール樹脂及びそれらの誘導体；（５）脂肪族石油炭化水素樹脂及びそれらの水素化誘導体；（６）芳香族炭化水素樹脂及びそれらの水素化誘導体；並びに（７）脂環式石油炭化水素樹脂及びそれらの水素化誘導体からなる群から選ばれる請求項１３に記載の方法。
【請求項１５】
前記第２の樹脂分散液が５０〜５００ｎｍの範囲の粒度を有する請求項１０に記載の方法。
【請求項１６】
前記第２の樹脂分散液が７５〜４００ｎｍの範囲の粒度を有する請求項１５に記載の方法。
【請求項１７】
前記第２の樹脂分散液が１００ｎｍ〜３００ｎｍの範囲の粒度を有する請求項１６に記載の方法。
【請求項１８】
前記第１の樹脂及び第２の樹脂の軟化点が３０℃〜１６０℃である請求項１０に記載の方法。
【請求項１９】
前記第１の樹脂及び第２の樹脂の軟化点が５０℃〜９０℃である請求項１８に記載の方法。
【請求項２０】
前記第１の樹脂及び前記第２の樹脂の酸価が水酸化カリウム０〜２００ｇ／ｇ（樹脂）の範囲である請求項１０に記載の方法。
【請求項２１】
前記第１の樹脂及び前記第２の樹脂の酸価が１５〜７０ｇＫＯＨ／ｇ（樹脂）の範囲である請求項２０に記載の方法。
【請求項２２】
前記第２の樹脂の量が、多峰性粒度分布の樹脂分散液中の総固形分の重量に基づき、０．１重量％〜４０重量％の範囲であることができる請求項１０に記載の方法。
【請求項２３】
前記第２の樹脂の量が、多峰性粒度分布の樹脂分散液中の総固形分の重量に基づき、１０重量％〜３０重量％の範囲であることができる請求項２２に記載の方法。
【請求項２４】
前記多峰性粒度分布の樹脂分散液が６０重量％より多い固形分含量を有する請求項１０に記載の方法。
【請求項２５】
前記多峰性粒度分布の樹脂分散液が６０〜８０重量％の範囲の固形分含量を有する請求項２４に記載の方法。
【請求項２６】
前記第１の樹脂分散液又は前記第２の樹脂分散液を、直接又は間接プロセス法によって、生成させる請求項１０に記載の方法。
【請求項２７】
前記界面活性剤が陰イオン界面活性剤及び非イオン界面活性剤からなる群から選ばれた少なくとも１種である請求項１０に記載の方法。
【請求項２８】
前記界面活性剤がアルカリアルキルサルフェート、アルキルサルフェート、アルキルスルホン酸、脂肪酸、アルキルフェノールエトキシレート、スルホスクシネート及び誘導体並びにそれらの混合物からなる群から選ばれる請求項２７に記載の方法。
【請求項２９】
（１）酸価が５０〜１５０の範囲であり且つ軟化点が−２５℃〜１５０℃である少なくとも１種のロジンを含む第１の樹脂、（２）第１の樹脂の総固形分の０．１〜１５重量％の範囲の量の少なくとも１種の界面活性剤、（３）水及び（４）多峰性粒度分布の樹脂分散液の総固形分含量の１〜４０重量％の範囲の量の第２の樹脂分散液（第２の樹脂分散液の粒子は、第１の樹脂分散液の間隙気孔にフィットする）を接触させることを含んでなる多峰性粒度分布の樹脂分散液の製造方法。
【請求項３０】
１）５０〜１５０の範囲の酸価及び−２５℃〜１５０℃の範囲の軟化点を有する少なくとも１種のロジンを含む第１の樹脂を、そのガラス転移温度よりも高い温度に加熱して、溶融した第１の樹脂を生成させ；
２）前記溶融第１の樹脂に、第１の樹脂中の総固形分の重量に基づき、０．１〜１５重量％の範囲の量の少なくとも１種の界面活性剤を添加して、樹脂／界面活性剤混合物を生成させ；
３）前記樹脂／界面活性剤混合物を中和して、中和混合物を生成させ；
４）前記中和混合物に水を添加することによって前記中和混合物を反転させて、第１の樹脂分散液を生成させ；そして
５）第１の樹脂分散液の間隙気孔にフィットするのに充分な粒度を有する第２の樹脂分散液を、多峰性粒度分布の樹脂分散液の総固形分重量に基づき、１〜４０重量％の範囲の量の第１の樹脂分散液に添加する
ことを含んでなる多峰性粒度分布の樹脂分散液の製造方法。
【請求項３１】
第１の樹脂分散液と、前記第１の樹脂分散液の間隙気孔にフィットするのに充分な粒度を有する第２の樹脂分散液とを含んでなる多峰性粒度分布の樹脂分散液。
【請求項３２】
多峰性粒度分布の樹脂分散液を製造するために少なくとも１種の他の樹脂分散液を更に含む請求項３１に記載の多峰性粒度分布の樹脂分散液。
【請求項３３】
前記第１の樹脂分散液が直径３００〜２０００ｎｍの範囲の粒度を有する請求項３１に記載の多峰性粒度分布の樹脂分散液。
【請求項３４】
前記第１の樹脂分散液が直径３００〜１０００ｎｍの範囲の粒度を有する請求項３３に記載の多峰性粒度分布の樹脂分散液。
【請求項３５】
前記第１の樹脂分散液が直径３５０ｎｍ〜５００ｎｍの範囲の粒度を有する請求項３４に記載の多峰性粒度分布の樹脂分散液。
【請求項３６】
前記第１の樹脂がロジン、ロジン誘導体、ロジンエステル、炭化水素樹脂、合成ポリテルペン、天然テルペン、テルペンフェノール樹脂及びそれらの混合物からなる群から選ばれる請求項３１に記載の多峰性粒度分布の樹脂分散液。
【請求項３７】
前記第１の樹脂が（１）天然及び改質ロジン並びにそれらの水素化誘導体；（２）天然及び改質ロジン並びにそれらの水素化誘導体のエステル；（３）ポリテルペン樹脂及び水素化ポリテルペン樹脂；（４）テルペンフェノール樹脂及びそれらの誘導体；（５）脂肪族石油炭化水素樹脂及びそれらの水素化誘導体；（６）芳香族炭化水素樹脂及びそれらの水素化誘導体；並びに（７）脂環式石油炭化水素樹脂及びそれらの水素化誘導体からなる群から選ばれる請求項３６に記載の多峰性粒度分布の樹脂分散液。
【請求項３８】
前記第１の樹脂が少なくとも１種のロジンエステル又は少なくとも１種の炭化水素樹脂である請求項３１に記載の多峰性粒度分布の樹脂分散液。
【請求項３９】
前記第２の樹脂がロジン、ロジン誘導体、ロジンエステル、炭化水素樹脂、合成ポリテルペン、天然テルペン、テルペンフェノール樹脂及びそれらの混合物からなる群から選ばれる請求項３１に記載の多峰性粒度分布の樹脂分散液。
【請求項４０】
前記第２の樹脂が（１）天然及び改質ロジン並びにそれらの水素化誘導体；（２）天然及び改質ロジン並びにそれらの水素化誘導体のエステル；（３）ポリテルペン樹脂及び水素化ポリテルペン樹脂；（４）テルペンフェノール樹脂及びそれらの誘導体；（５）脂肪族石油炭化水素樹脂及びそれらの水素化誘導体；（６）芳香族炭化水素樹脂及びそれらの水素化誘導体；並びに（７）脂環式石油炭化水素樹脂及びそれらの水素化誘導体からなる群から選ばれる請求項３９に記載の多峰性粒度分布の樹脂分散液。
【請求項４１】
前記第２の樹脂分散液が５０〜５００ｎｍの範囲の粒度を有する請求項３１に記載の多峰性粒度分布の樹脂分散液。
【請求項４２】
前記第２の樹脂分散液が７５〜４００ｎｍの範囲の粒度を有する請求項４１に記載の多峰性粒度分布の樹脂分散液。
【請求項４３】
前記第２の樹脂分散液が１００ｎｍ〜３００ｎｍの範囲の粒度を有する請求項４２に記載の多峰性粒度分布の樹脂分散液。
【請求項４４】
前記第１の樹脂及び第２の樹脂の軟化点が３０℃〜１６０℃の範囲である請求項３１に記載の多峰性粒度分布の樹脂分散液。
【請求項４５】
前記第１の樹脂及び前記第２の樹脂の軟化点が５０℃〜９０℃の範囲である請求項４４に記載の多峰性粒度分布の樹脂分散液。
【請求項４６】
前記第１の樹脂及び前記第２の樹脂の酸価が水酸化カリウム０〜２００ｇ／ｇ（樹脂）の範囲である請求項３１に記載の多峰性粒度分布の樹脂分散液。
【請求項４７】
前記第１の樹脂及び前記第２の樹脂の酸価が１５〜７０ｇＫＯＨ／ｇ（樹脂）の範囲である請求項４６に記載の多峰性粒度分布の樹脂分散液。
【請求項４８】
前記第２の樹脂の量が、多峰性粒度分布の樹脂分散液中の総固形分の重量に基づき、０．１重量％〜４０重量％の範囲であることができる請求項３１に記載の多峰性粒度分布の樹脂分散液。
【請求項４９】
前記第２の樹脂の量が、多峰性粒度分布の樹脂分散液中の総固形分の重量に基づき、１０重量％〜３０重量％の範囲であることができる請求項４８に記載の多峰性粒度分布の樹脂分散液。
【請求項５０】
前記多峰性粒度分布の樹脂分散液が、６０重量％より多い固形分含量を有する請求項３１に記載の多峰性粒度分布の樹脂分散液。
【請求項５１】
前記多峰性粒度分布の樹脂分散液が、６０〜８０重量％の範囲の固形分含量を有する請求項５０に記載の多峰性粒度分布の樹脂分散液。
【請求項５２】
前記第１の樹脂分散液又は前記第２の樹脂分散液が、直接又は間接プロセス法によって生成される請求項３１に記載の多峰性粒度分布の樹脂分散液。
【請求項５３】
前記界面活性剤が陰イオン界面活性剤及び非イオン界面活性剤からなる群から選ばれた少なくとも１種である請求項３１に記載の多峰性粒度分布の樹脂分散液。
【請求項５４】
前記界面活性剤がアルカリアルキルサルフェート、アンモニウムアルキルサルフェート、アルキルスルホン酸、脂肪酸、オキシエチル化アルキルフェノール、スルホスクシネート及び誘導体並びにそれらの混合物からなる群から選ばれる請求項５３に記載の多峰性粒度分布の樹脂分散液。
【請求項５５】
請求項１、２、３、４又は５に記載の方法によって製造された多峰性粒度分布の樹脂分散液。
【請求項５６】
請求項３１又は５５に記載の多峰性粒度分布の樹脂分散液を含んでなる接着剤。
【請求項５７】
請求項５６に記載の接着剤を含んでなる製品。